СПОСОБ ПРИГОТОВЛЕНИЯ КАТАЛИЗАТОРА ПОЛУЧЕНИЯ МЕТАКРИЛОВОЙ КИСЛОТЫ И СПОСОБ ПОЛУЧЕНИЯ МЕТАКРИЛОВОЙ КИСЛОТЫ

1. Способ приготовления катализатора получения метакриловой кислоты, включающий нанесение на подложку слоя порошка ингредиента катализатора, имеющего в своем составе в качестве активного ингредиента гетерополикислоту, содержащую молибден, фосфор, ванадий и медь, а также дополнительное прокаливание полученного материала, в котором осуществляют:
стадию формования катализатора с использованием порошка ингредиента катализатора с содержанием воды от 8,0 до 10,0 мас.% и нанесение на подложку слоя порошка ингредиента катализатора в среде с абсолютной влажностью от 0,007 до 0,025 кг/кг сухого воздуха (DA), и
стадию прокаливания, на которой загружают катализатор, сформованный на стадии формования катализатора, в устройство для сушки и прокаливания в среде с абсолютной влажностью от 0,007 до 0,025 кг/кг DA и прокаливают катализатор при повышении температуры в течение 30 мин после загрузки до температуры, при которой относительная влажность достигает 10% или меньше.
2. Способ по п.1, в котором порошок ингредиента катализатора с содержанием воды от 8,0 до 10,0 мас.% получают высушиванием водного раствора, включающего соединение, содержащее ингредиенты катализатора, или водной дисперсии соединения при подаче увлажненного воздуха.
3. Способ по п.1, в котором на стадии формования катализатора вместе с порошком ингредиента катализатора используют связующее и в качестве связующего применяют, по меньшей мере, одно из веществ, выбранных из воды и спирта, с температурой кипения, равной 150°С или ниже, при 1 атм.
4. Способ по п.2, в котором на стадии формования катализатора вместе с порошком ингредиента катализатора используют связующее и в качестве связующего применяют, по меньшей мере, одно из веществ, выбранных из воды и спирта, с температурой кипения, равной 150°С или ниже, при 1 атм.
5. Способ по п.3, в котором в качестве связующего используют спирт и концентрация метилового или этилового спирта в спирте составляет 70 мас.% или больше.
6. Способ по п.4, в котором в качестве связующего используют спирт и концентрация метилового или этилового спирта в спирте составляет 70 мас.% или больше.
7. Способ по п.3, в котором связующее содержит этиловый спирт.
8. Способ по п.4, в котором связующее содержит этиловый спирт.
9. Способ по любому одному из пп.1-8, в котором активный ингредиент катализатора получения метакриловой кислоты представлен общей формулой (I):
a
b
c
d
e
f
MoPVCuXO (I)
где Мо, Р, V и Cu представляют собой элементы молибден, фосфор, ванадий и медь, соответственно; Х представляет собой один или несколько элементов, выбранных из мышьяка, серебра, циркония, бора, германия, олова, свинца, хрома, висмута, кобальта, никеля, церия, вольфрама, железа, алюминия, магния, сурьмы и титана; О представляет собой элемент кислород; нижний индекс внизу справа от символа элемента является атомной долей каждого элемента, и если а равно 10, b равно от 0,1 или больше до 6 или меньше, с равно от 0,3 или больше до 6 или меньше, d равно от 0,01 или больше до 5 или меньше, е равно 5 или меньше, включая 0, a f представляет собой величину, определяемую в зависимости от степени окисления каждого элемента.
10. Способ получения метакриловой кислоты парофазным каталитическим окислением метакролеина, изомасляного альдегида или изомасляной кислоты в присутствии катализатора, полученного способом по любому одному из пп.1-9.